(57)【特許請求の範囲】
【請求項１】
吸湿率が１．５％で８２ｄｔeｘのエチレンビニルアルコール共重合体製繊維からなるフィラメント糸と、吸湿率が８．５％で４０番／短糸の綿繊維からなるスパン糸とを合撚し、前記フィラメント糸とスパン糸との撚り数を３００〜８００（回／ｍ）とした複合糸を使用して得られる生地であって、前記生地の熱伝導性が接触時移動熱量で０．２５（Ｊ／ｃｍ2・ｓ）以上であり、湿潤摩擦力が５０（ｇ）以下であることを特徴とする生地。
【請求項２】
織物であることを特徴とする請求項１に記載の生地。
【請求項３】
編物であることを特徴とする請求項１に記載の生地。
【請求項４】
請求項１乃至３のいずれか１項に記載の生地を用いて得られる衣服。
【発明の詳細な説明】
【０００１】
【発明の属する技術分野】
本発明は、清涼感のある生地、及びその生地を用いた衣服に関する。
【０００２】
【従来の技術】
従来の肌着は、綿等の天然繊維、またはポリエステル等の合成繊維及びそれらを適宜混紡、または交編した編み地を用いて作られるのが一般的であった。
たとえば、特開平９-３７４０号公報には、衣服として用いた場合に、清涼性に優れ、かつ汗などによるべとつきが無く、快適な着用感の得られる生地の提供を目的として、セルロース系長繊維糸条と合成長繊維糸条とが特定の比率で混繊され、仮撚加工された、繊維の開繊率が６０〜９０％であることを特徴とする複合加工糸に関する技術が開示されている。
【０００３】
また、特開平６-１４６１２６号公報には、加工工程で糸切れがなく、清涼感、光沢性と光沢イラツキのないセルロース長繊維と綿紡績糸の交撚糸の製造方法及びその編物の提供を目的として、セルロース長繊維と綿紡績糸との交撚糸を製造するに際し、上記セルロース長繊維の沸水収縮率を限定し、下撚の回数、方向上撚の回数等を変えた交撚糸等が開示されている。
【０００４】
更に、汗ばむ状況において清涼快適な衣料を提供することを目的に、ＳＢ値、ＳＮ値、及び表面凹凸度を規制してなる生地を用いた衣料が開示されている。
【０００５】
【発明が解決しようとする課題】
従来、衣服、特にスポーツ用衣服や肌着に用いられる、生地は、日常生活の中で着用するには着心地が良く、蒸れを防止するために、綿繊維が使用されてきた。一方、発汗や衣服内温度の上昇を伴うようなスポーツをする時に着用するにはべたつきに対応するためポリエステルを使用されてきた。
【０００６】
そのため、綿生地は肌触りが良く、着心地は良いが、多量発汗時には綿の特徴である保水によりべたつき等の問題を生じ、一方、ポリエステル生地は発汗時のべたつきは軽減されているが、熱伝導率が低い為、衣服内の温度が上昇したり、吸湿量が極めて少ない為、日常生活の中で着用すると蒸れによる不快感が否めない、といった問題が生じ、両条件下において着用するには不都合があった。
【０００７】
【課題を解決するための手段】
本発明に係る生地は、運動用衣服や肌着に用いて好適なものであり、日常生活の中で着用時には着心地、蒸れを解消できるとともに、発汗、衣服内温度の上昇を伴うような条件では、着用時の肌へのべたつきを解消するとともに、衣服内の温度の上昇を抑えて快適な着心地を得られる。
【０００８】
すなわち、請求項１に係る生地は、熱伝導性が高く、吸湿率が１〜１０％のフィラメント糸と、吸水性がを有し、吸湿率が６〜２０％のスパン糸とを合撚した複合糸を使用して得られる生地である。
単繊維からなるフィラメント糸を用いることにより、生地に張りを持たせることができ、肌へのべたつきを低減することがき、また、スパン糸を用いることにより、複合しに吸水性を付与し、更に肌触りを良くすることができる。
さらに、フィラメント糸とスパン糸とを合撚して複合糸とすることによって、スナッグ性や生地の強度も向上させることができる。
【０００９】
請求項２に係る生地は、前記フィラメント糸とスパン糸との撚り数が３００〜８００（回／ｍ）としたことを特徴とする。
このように合撚糸の撚り数を比較的高く設定することにより、生地にいわゆるシャリ感が出て、清涼感を一層向上させることができる。
【００１０】
請求項３に係る生地は、前記フィラメント糸がエチレンビニルアルコール繊維から成る事を特徴とする。
エチレンビニルアルコール繊維は、熱伝導性が高く、生地が肌に触れたとき直ちに体温を奪うので、接触冷感（ひんやり感）を体感させることができる。
【００１１】
請求項４に係る生地は、前記熱伝導性が接触時移動熱量で０．２５（Ｊ／ｃｍ2・ｓ）以上であることを特徴とする。
このように、前記熱伝導性が接触時移動熱量で０．２５（Ｊ／ｃｍ2・ｓ）以上であることにより、十分体感できる程度の接触冷感を持続することができる。
【００１２】
請求項５に係る生地は、  湿潤摩擦係数が、５０（ｇ）以下であることを特徴とする。
このように、湿潤摩擦係数を低くすることにより、生地が汗などを吸ったときにおいても、肌との滑りが良くべたつき感を更に低減させることができる。
【００１３】
請求項６に係る生地は、織物として形成されたことを特徴とする。
生地の用途によっては、前記複合糸を織物とすることが可能であり、たとえば、ジャケット、ズボン、スカート、ワイシャツ、ブラウス等への使用に適している。
【００１４】
請求項７に係る生地は、編物として形成されたことを特徴とする。
生地の用途によっては、前記複合糸を編物とすることが可能であり、たとえば、肌着、下着等への使用に適している。
【００１５】
請求項８に係る発明は、前記請求項１乃至７のいずれか１項に記載の生地を用いて得られる衣服である。
このような衣服は、高い接触冷感を示し、清涼感に富んだものとなる。
【００１６】
【発明の実施の形態】
本発明の実施の形態を説明する。
本発明に係る生地は、熱伝導性が高く吸湿率が１〜１０％のフィラメント糸と、吸水性があり吸湿率が６〜２０％のスパン糸とを合撚することによって得られる合撚糸を用いて構成した生地である。
【００１７】
本発明に係る生地は、その用途に応じて、編地または織地として構成される。
例えば、編地としては、天竺編み、鹿の子編み等で有り、織地としては、平織り、綾織り等特に限定されるものではない。
【００１８】
例えば、最も好適な実施例としては、フィラメント糸として吸湿率１．５％、５５ｄｔeｘ〜１６５ｄｔeｘ、好ましくは、約８２ｄｔeｘのエチレンビニルアルコール共重合体製繊維と、スパン糸として吸湿率８．５％、３０番／単糸〜６０番／単糸、好ましくは、４０番／短糸の綿繊維とを、６５０（回／ｍ）合撚した複合糸を用いて天竺を構成する。
【００１９】
このように、構成された生地の湿潤摩擦力を測定するため、直径５ｃｍの金属製ローラーに試料片を接触させ、ローラーを回転させたときの抵抗力を湿潤状態について測定する。
この際、２０℃、６５％ＲＨの試験環境下において、試料片の大きさを５×２０ｃｍ、水分与量を０．５ｍｌ、ローラーの回転速度を４ｃｍ/min、荷重を３０ｇｆに設定して、摩擦抵抗を測定した。
なお、比較品として、綿繊維１００％の天竺（４０番／単糸）から、同様に試料片を作成し、同条件下で、摩擦抵抗を測定した。
【００２０】
その結果、本発明に係る天竺は、摩擦抵抗力が４８ｇを示し、比較品の摩擦抵抗力５９ｇより、かなり低い値を示した。
すなわち、本発明に係る生地は、衣服に適用された場合、発汗などにより吸水湿潤した状態においても、皮膚との摩擦抵抗が低く保たれるためベタツキ感が少なく、さらっとした着心地を維持することができる。
【００２１】
また、生地の熱伝導性の効果を検証するため、サーモラボｌｌ（カトーテック（株）製）をもちいて、１０ｃｍ×１０ｃｍ×１０ｃｍの断熱性の高い発泡スチロール製ブロックの上に１０ｃｍ×１０ｃｍの試料片を乗せ、その上から更に１０ｃｍ×１０ｃｍ熱源板で４０度に熱した熱源を乗せる。
この時、前記熱源から試料片に移動する熱量を接触時移動熱量として測定した。
その結果、本発明に係る天竺は、接触時移動熱量が０．２６（Ｊ／ｃｍ2・ｓ）を示し、比較品の接触時移動熱量、０．２０（Ｊ／ｃｍ2・ｓ）に比較して、かなり高い値を示した。
すなわち、本発明に係る生地は、熱伝導性にも優れ、衣服内の熱を衣服外に速やかに伝導、放熱し、体温の上昇に伴う衣服内の温度上昇を押さえることができる。
【００２２】
【発明の効果】
本発明に係る生地は、上記特性を有するため、、特に運動用衣服や肌着に適用された場合、肌触りの良さを損なうことなく、運動時や就寝中の発汗、体温の上昇に対し、汗による衣服の肌へのベタツキを軽減し、衣服内の熱を速やかに伝導、放熱して体温上昇に伴う衣服内の温度上昇を抑え、清涼感を得るといった効果を奏する。